(57)【特許請求の範囲】
【請求項１】
薄肉の平板部と、
前記平板部の一部から放射状に伸張した棒状の太径または幅広のリブと、
前記リブの先端を囲うようにリング状に構成され、前記リブの先端に結合されたリング状リブと、
前記リング状リブに結合され放射状に伸張し、前記平板部の外縁に到達しない補助リブと、
を有するプラスチック製の薄肉成形品。
【請求項２】
請求項１に記載の薄肉成形品と前記薄肉成形品の平板部の周縁から立設する側壁を有する箱体であって、
前記側壁に形成され、端部が前記側壁の外縁に到達しない側壁リブを有する箱体。
【請求項３】
前記側壁の端部に設けられたツバ部と、
前記ツバ部に形成され、端部が前記ツバ部の外縁に到達しないツバ部リブと、
を有する請求項２に記載の箱体。
【請求項４】
前記リブの断面は、三角形状である、
請求項１に記載の薄肉成形品。
【請求項５】
前記リブの断面は、台形状である、
請求項１に記載の薄肉成形品。
【請求項６】
前記リブの断面は、半円状である、
請求項１に記載の薄肉成形品。
【発明の詳細な説明】
【技術分野】
【０００１】本発明は、薄肉のプラスチック製品に利用できるもので、平板状のフィルムシートや、各種の収納容器などの成形品に関するもので、特に反り、ゆがみや偏肉のない薄肉の平板や箱型を確実に成形するのに適した形状の成形品を提供するものである。【０００２】従来、薄肉のプラスチック成形品は、反りやゆがみのない薄肉の平板や箱型を作るためには、効果で構造が複雑になる真空引きなどの技術を使った成形をするのが常識であった。しかし、真空引きなどの技術を駆使しても、１ｍｍ以下の超薄肉のプラスチック成形においては、その薄さのために真空引きが利きにくいことや、真空引きの作用で成形品の型離れが悪くなることや、装置が大掛かりになるなどの欠点があった。
そこで、本発明は、真空成形に比較して次のような利点を有する射出成形で薄肉成形品を生産しようとするものである。
（１）真空成形で引く事ができない深物の形状ができる。
（２）シート材を真空で引くと深物の場合、０．６ｍｍの肉厚が限度かと思われ、０．４ｍｍになるとコーナー部に穴があいてしまうが、射出成形においては型の構造の工夫で０．４ｍｍ程度の薄肉成形が可能になる。
（３）真空成形は、均一の肉厚にしかならないが、射出成形では、成形品の一部の肉厚を意図的に変えることができる。このことで複雑な形状の成形品を製作できる。
（４）射出成形は、真空引きに比べ格段に寸法精度が高く、多種多様な成形品に対応できる。
しかし、従来の射出成形では、以下の欠点が生じるので１ｍｍより薄い肉厚の成形は不向きと思われていた。
（１）熔融樹脂の注入圧力を低圧にして注入すれば有効であるが、射出圧力の不足により材料が薄肉平板の末端まで到達せず、薄肉平板の中心から遠い部分では薄肉平板部の一部が抜けたり欠けたりした。
（２）薄肉平板部の一部が抜けたり欠けたりしないために、熔融樹脂の注入圧力を高圧にすれば、薄肉平板部の抜けや欠けは改善されるものの、高圧成形により薄肉平板部が変形をきたしたり、ひどい場合は薄肉平板部の外縁でバリが生じた。
（３）薄肉平板部の末端まで熔融樹脂を注入させるために、樹脂温度を上げて流動性を良くする方法もあるが、そのために高温の熔融樹脂から発生するガスまたはエアが金型内に滞留することで、熔融樹脂が薄肉平板の末端までまわりきらないという欠点があった。
（４）特に薄肉成形の場合は、金型精度や成形機の性能によっては、偏肉が生じて薄肉平板の厚みがばらつくという欠点もあった。
本発明は、上記（１）から（４）の欠点を解決するために、射出成形における薄肉成形品に、誘導帯や流動帯を用いたものである。
また、従来技術としては、平板の一部を凹部とし（逆の面から見ると凸部）、平面強度を持たせる成形品はあるが、これは単なる補強用のリブであり成形時の溶融樹脂を一旦蓄圧して放出する誘導帯の効果は全くない。さらに、平板上に溶融樹脂を均一に流して偏肉を防ぐための太径または幅広のリブで構成される流動帯の効果は全くない。
さらに、特許文献１のように、補強リブによらず底板の強度を維持するために、プラスチック製運搬用容器の底板の中央領域から四つの側壁方向にに向かって延びる定幅帯状の連通領域を他の両域よりも肉厚としたものがあるが、ゲートから金型内に注入される熔融樹脂を一旦蓄圧してから成形品へ流入させるための誘導帯的な発想はない。従って、溶融樹脂の流動性の限界により、本従来技術はコンテナ容器など数ミリを超えるような厚肉の成形品にしか適用できない。
また、本発明の誘導帯の効果については、本出願人が既に出願済の特許文献２に開示されているが、次の説明のように本発明の薄肉成形においては異なる作用効果がある。
特許文献２の網状フィルターの場合は、雄型と雌型が線状で両面がぴたっと合うため偏肉の可能性が無く、当接面積も平板よりも少ないために、フィルターの誘導帯は細い溝に溶融樹脂を一旦蓄圧して強力に放出するという効果しかなかった。
しかし、本発明の薄肉成形に適用される誘導帯は、溶融樹脂を一旦蓄圧して強力に放出するという効果とともに、薄肉の平板上に偏肉を生じさせずに平板全体に均一に溶融樹脂を行き渡らすという作用効果を有する。薄肉成形の場合は、空洞部が多いため少しでも金型での肉厚が異なると、偏った方に溶融材料が流動してしまい、より偏肉が生じてしまう。それを防ぐのが、薄肉成形での誘導帯である。
つまり、平板上に放射状に配置された複数の棒状の誘導帯が薄肉の平板上に偏肉を生じさせずに平板全体に均一に溶融樹脂を行き渡らす働きをする。さらに、補助的に太径または幅広の流動帯を誘導帯と併用することで、偏肉を確実に抑えるとともに１ｍｍ未満の薄肉成形を射出成形で可能にしようとするものである。
【特許文献１】特開２００５−１１２３９８
【特許文献２】特開平６−８７１７４
【本発明が解決しようとする課題】
【０００３】射出成形による薄肉平板の成形品、例えばフィルムシートやフィギュアケースのような薄肉容器の一体成形には、以下の課題がある。
（１）成形品全体に熔融樹脂を均一に行き渡らせる構造が必要である。
（２）射出成形時に、金型内の熔融樹脂の流動性を高める構造が必要である。
そのためには、低圧成形が可能で、かつ、低圧成形でも薄肉部でのヒケが生じない構造が必要である。
（３）金型、成形機の精度によっては、薄肉上の肉厚が変化して偏肉を生じるが、これを金型の構造で防止する必要がある。
そこで本発明は、以下に述べる手段により、従来の薄肉成形品の成形時の射出成形の欠点を解決しようとするものである。
【問題を解決するための手段】
【０００４】本発明の薄肉成形品は、以下のことを特徴とするものである。
請求項１においては、
薄肉で平板状のプラスチック製の薄肉成形品において、以下の構成からなることを特徴とする薄肉成形品。
（ａ）薄肉の平板
（ｂ）前記薄肉平板上に設けられ、かつ、棒状の太径または幅広のリブが成形品の中心部から放射状に伸張する形状であって、前記棒状の太径または幅広のリブの先端が、ゲートから金型内に注入される熔融樹脂を一旦蓄圧してから薄肉平板へ流入させるために、前記リブの先端が成形品の外縁に到達しない形状を有する誘導帯
【０００５】請求項２においては、
薄肉で箱型状のプラスチック製の薄肉成形品において、以下の構成からなることを特徴とする薄肉成形品。
（ａ）薄肉の箱型
（ｂ）前記薄肉箱型の天面または底面に設けられ、かつ、棒状の太径または幅広のリブが前記天面または底面の中心部から放射状に伸張する形状であって、前記棒状の太径または幅広のリブの先端が、ゲートから金型内に注入される熔融樹脂を一旦蓄圧してから薄肉箱型へ流入させるために、前記リブの先端が前記天面または底面の外縁に到達しない形状を有する誘導帯
【０００６】請求項３においては、
薄肉で箱型状のプラスチック製の薄肉成形品において、以下の構成からなることを特徴とする薄肉成形品。
（ａ）薄肉の箱型
（ｂ）前記薄肉箱型の天面または底面に設けられる物品等を収納するための中空筒型の収納部
（ｃ）前記薄肉箱型の天面または底面に設けられ、かつ、棒状の太径または幅広のリブが前記天面または底面の中心部から放射状に伸張する形状であって、前記棒状の太径または幅広のリブの先端が、ゲートから金型内に注入される熔融樹脂を一旦蓄圧してから薄肉箱型へ流入させるために、前記リブの先端が前記天面または底面の外縁に到達しない形状を有し、かつ、前記中空筒型の収納部の間に設けられる誘導帯
【０００７】請求項４においては、誘導帯を十字状またはＸ字状に形成したことを特長とする前記請求項１ないし３のいずれか一に記載の薄肉成形品。
【０００８】請求項５においては、
薄肉の平板や薄肉箱型の天面または底面に、成形品の中心部から放射状に伸張する誘導帯の先端を囲うように、太径または幅広のリブであって、かつ、リング状に構成されるリング状流動帯を形成したことを特長とする前記請求項１ないし２のいずれか一に記載の薄肉成形品。
【０００９】請求項６においては、
薄肉の平板や薄肉箱型の天面または底面に、
（ａ）成形品の中心部から放射状に伸張する誘導帯の先端を囲うように、かつ、太径または幅広のリブでリング状に構成されるリング状流動帯と
（ｂ）棒状の太径または幅広のリブであって、かつ、前記リング状流動帯に放射状に結合される補助流動帯と
を形成したことを特長とする前記請求項１ないし２のいずれか一に記載の薄肉成形品。
【００１０】請求項７においては、
薄肉箱型の側壁に、棒状の太径または幅広のリブであって、かつ、前記リブの先端が側壁の外縁に到達しない形状を有する複数の側壁流動帯を形成したことを特長とする前記請求項２ないし３のいずれか一に記載の薄肉成形品。
【００１１】請求項８においては、
薄肉箱型の側壁またはツバ部に、棒状の太径または幅広のリブであって、かつ、前記リブの先端が側壁またはツバ部の外縁に到達しない形状を有する複数のツバ部流動帯を形成したことを特長とする前記請求項２ないし３のいずれか一に記載の薄肉成形品。
【発明の効果】
【００１２】本発明の請求項１ないし３においては、熔融樹脂を一旦蓄圧してから薄肉平板や薄肉箱型へ流入させるために、その両端が成形品の外縁に到達しない形状を有する誘導帯を形成したので、低圧成形が可能となり、１ｍｍ以下の薄肉成形において大掛かりな装置を必要とせず、かつ、反りや抜けのない成形品が得られるという効果がある。
また、誘導帯を形成することで、低圧成形であるにもかかわらず金型内の熔融樹脂の流動が格段にスムースになり、大型で薄肉の一体成形プラスチック成形品が製造可能になる。
【００１３】請求項４においては、誘導帯を十字状またはＸ字状に形成したので、溶融樹脂が流動しにくい、または流動が遅れる成形品の外縁またはコーナー部にも充分溶融樹脂を供給でき、樹脂抜けや反りのない成形品を提供できる。
【００１４】請求項５においては、太径または幅広のリブをリング状に構成した流動帯を設けた。このため、溶融樹脂を強烈に注入するための誘導帯と流動帯が共同して作用するために、誘導帯によって薄肉成形品に低圧成形でも充分に樹脂を成形品に充填でき、かつ、流動帯によって成形品の末端まで偏肉することなく均一に溶融樹脂に行き渡らせることができる。
【００１５】請求項６においては、リング状流動帯に加えて、棒状に構成した流動帯を設けた。
このため、リング状流動帯と共同して作用するために、さらに、成形品の末端まで偏肉することなく均一に溶融樹脂に行き渡らせることができる。
【００１６】請求項７ないし８においては、太径または幅広のリブをリング状または棒状に構成した流動帯を箱型（筒型も含む）の側壁やツバ部に設けた。このため、溶融樹脂を強烈に注入するための誘導帯からの流動を受けて、それをさらに溶融樹脂が流動しにくい側壁やツバ部に流動しやすくするための側壁流動帯とツバ部流動帯を設けたので、立体的な薄肉成形品の製造に効果がある。
【発明を実施するための最良の形態】
【実施例】
【００１７】図１は、本発明の薄肉平板構造を有するプラスチック成形品の一例を示すもので、薄肉平板１の中央部からその外縁方向延びるように、誘導帯６を複数本設けることで十字状の誘導帯６が形成されている。この誘導帯６は、溶融樹脂の金型内での流動を促進するための太径または幅広のリブであって、図示はしないがその十字状リブの上または中心部には熔融樹脂を金型内に注入するであるゲートが設けられている。ゲートから誘導帯６に流入した熔融樹脂は、外縁に向かって流れるとともにそのリブ周辺から薄肉平板１にも流れる。
薄肉平板の中心部からその外縁に向かって放射状に太径の誘導帯６を設け、かつ、その誘導帯６の先端が薄肉平板１の外縁に至らないように形成するので、金型に注入される溶融樹脂はそこで一定圧力を蓄えた後に誘導帯の周辺および先端から薄肉平板１に圧入され、熔融樹脂が薄肉平板１の末端まで確実に流入するように働く構造になっている。このため、低圧成形でありながら１ｍｍ以下の薄肉平板を必要とする成形品の成形が可能で、かつ、ショット数を上がることから成形効率が飛躍的に高まるという優れた効果を奏する。
本発明は、用紙を収納するフィルムシート、名札ケースや薄肉の蓋ものなどの成形品に適用できる。材料の樹脂は、一般的なポリプロピレンやアクリルなどで良い。【００１８】図２は、複数の棒状の誘導帯６を薄肉平板１のコーナー方向へＸ字状に形成したもので、熔融樹脂が流れ込みにくいコーナー部へ誘導帯６先端を向けて形成した。
誘導帯６は棒状であるため、薄肉平板１に放出される溶融樹脂は誘導帯６の周辺から流出する量よりその先端部分からの流出量が多い。そのことで、溶融樹脂の充填がされにくい薄肉平板１のコーナー部分を優先的に充填するという効果がある。
図１３により、詳細に誘導帯の作用、効果を説明する。
Ｘ字状の誘導帯６の交点にゲート７が設けられているが、このゲート７から注入された溶融樹脂は、四方に伸びる誘導帯６の先端方向へと充填される。このときに、溶融樹脂は太径または幅広の誘導帯６内で充填されるが、薄肉の周囲へはその肉厚の違いにより溶融樹脂が流動しにくくなる。この作用が、溶融樹脂が誘導帯６内で一定の圧力を蓄えることになる。そして、誘導帯６内の溶融樹脂が低圧で加圧され続けるために、溶融樹脂は強制的に薄肉平板１の肉薄部に放出される。
このときの放出は、誘導帯６内で一旦蓄圧された溶融樹脂なのでその放出力は強く、その強い放出力が薄肉平板１の末端まで溶融樹脂を行き渡らせるのである。
誘導帯６と薄肉平板１は一体成形されるので、誘導帯６から放出される溶融樹脂は、矢印で示すように、誘導帯６の棒状のリブの全周から放出されるのであるが、金型内の樹脂は流れやすいところから優先的に流れる、という溶融樹脂の流れの法則から、誘導帯６の棒状のリブの先端方向に優先的に流れる。このことにより、溶融樹脂の流動が遅くなる薄肉平板１のコーナー部分や外縁部分への流動を早めてやる効果がある。
また、ゲート７は、薄肉成形品の面積が大きな場合、誘導帯６のリブの先端部近傍に複数のゲート７を対称位置に形成しても良い。成形品の面積が大きいときは、一点ゲートだと溶融樹脂が流動しにくくなるので、多点ゲートで流動性を改善してやるものである。多点ゲートの場合は、溶融樹脂が均一に注入するために、その位置を対称にしてやる必要がある。【００１９】図３は、図１のＡ−Ａ’断面図（ａ）を示すもので、成形時に注入される溶融樹脂を一旦蓄圧してその後薄肉平板１に放出するための誘導帯６を、薄肉平板１の両面に設けたものである。蓄圧容積が大となるので、誘導帯６からの放出力は強くなり、反りやヒケの少ない薄肉の成形ができる。さらには成形速度も速くなり、ショット数も上がるという利点もある。【００２０】図４は、図１のＡ−Ａ’断面図（ｂ）を示すもので、誘導帯６を、薄肉平板１の片面に設けたものである。
製品の形状にもよるが、誘導帯６が片面にしか無い場合は蓄圧力や放出力は、両面に形成される誘導帯より劣るのであるが、薄肉の成形の場合は、金型の片面彫りで対応できるので生産上の利点がある。【００２１】図５および６は、図２のＢ−Ｂ’断面図（ａ）および（ｂ）を示すもので、成形時に注入される溶融樹脂を一旦蓄圧してその後薄肉平板１に放出するための誘導帯６を、薄肉平板１の両面および片面に設けたものである。効果は図３、４の説明と同様である。【００２２】図７は、他の実施例の上面図を示すもので、金属シャフトなどを保護しながら搬送するための薄肉搬送容器に関するものである。
薄肉搬送容器は、外周にツバ部５を有する薄肉箱型２の天面３に金属シャフトなどの先端を収納する筒型で中空の収納部４からなる。この収納部４は、金属シャフトなどの先端が収納しやすいように開口部が大きく底部がそれより小さくなるようなテーパーがつけられる。
複数の収納部４の間には、十字状の誘導帯６を形成する。単なる薄肉の平板ではなく、複数の収納部４を一体成形するので、成形時に溶融樹脂を成形品全体に行き渡らせるためにも、この誘導帯６の効果は大きい。また、外縁のツバ部５も末端での樹脂抜けや、それを防ぐために高圧での樹脂注入をするとツバ部５でバリが発生しやすくなるが、本発明の誘導帯６の効果で樹脂抜けやバリの発生を防止できる。
その他の適用例としては、フィギュアなどの吊り下げ展示用の保護ケース、卵容器や電池などの小物容器の展示・収納ケースがある。収納品の保護をかねたケースで、ある程度の強度を必要とする薄肉の成形品に特に有用である。この種成形品の場合は、０．８ｍｍや０．３ｍｍ程度の薄肉で作られているが、本発明技術を採用すれば、１ｍ程度の高さのある展示棚などから落下したとしても収納物は保護される。【００２３】図８は、図７の誘導帯６をＸ字状にしたもので、その構成および効果は上述の図７の説明と同等である。さらに、図２で説明したように、Ｘ字状の誘導帯は、箱型２の天面３やツバ部５のコーナー部分や外縁部分への溶融樹脂の流動を早めてやる効果がある。【００２４】図９は、図７のＣ−Ｃ’断面図（ａ）を示すもので、箱型２の天面３上に中空の収納部４が形成されている。この収納部に金属シャフトなどが収納される。また、天面３の表裏両面には、十字状の誘導帯６が形成される。箱型２の外縁にはツバ部５が形成される。
図１０は、図７のＣ−Ｃ’断面図（ｂ）を示すもので、図９とは誘導帯６が天面３の片面にのみ形成されている点が異なる。
図１１は、図８のＤ−Ｄ’断面図（ａ）を示すもので、箱型２の天面３上に中空の収納部４が形成されている。この収納部に金属シャフトなどが収納される。また、天面３の表裏両面には、Ｘ字状の誘導帯６が形成される。箱型２の外縁にはツバ部５が形成される。
図１２は、図８のＤ−Ｄ’断面図（ｂ）を示すもので、図１１とは誘導帯６が天面３の片面にのみ形成されている点が異なる。【００２５】図１４は、図１３のＥ−Ｅ’断面図（ａ）を示すもので、誘導帯６の形状を半円状の太径のリブにしたものである。
図１５は、図１３のＥ−Ｅ’断面図（ｂ）を示すもので、誘導帯６の形状を半楕円状の太径のリブにしたものである。
図１６は、図１３のＥ−Ｅ’断面図（ｃ）を示すもので、誘導帯６の形状を台形状の太径のリブにしたものである。
図１７は、図１３のＥ−Ｅ’断面図（ｄ）を示すもので、誘導帯６の形状を三角形状の太径のリブにしたものである。
これらの誘導帯６の形状は、成形品の種類に応じて適宜変えることが可能である。
成形品の離型が悪い場合は、図１７の三角形状にするとか、溶融樹脂の放出力を強化したい場合は、図１６の台形状にするとかが考えられる。金型製作時の切削を容易にしたい場合は、切削用エンドミルや切削チップの一般的形状に合わせた図１４や１図５に示す半円状にするのが良い。【００２６】図１８は、本発明の平板を成形するための金型の断面図を示すもので、上型８と下型９にそれぞれ薄肉平板１を作るための平板凹部１０と誘導帯溝１１が形成される。この上型８と下型９を押し合わすことによって誘導帯６が形成された薄肉平板１が成形される。本図の場合は、両面彫りでの成形を図示しているが、上型８のみに薄肉平板１を作るための平板凹部１０と誘導帯溝１１を形成した片面彫りであっても良い。
ただ、以下の理由で、離型だけの点に注目すると両面彫りのほうが有利である。
溶融樹脂の射出後に前記上型と下型に離型のための同等の負荷をかけると、互いの型表面は同等の形状であるため、離型時にかかる負荷も同じ程度になる。このため、同じタイミングで離型操作をすることで押出しピンを用いなくても成形品である薄肉平板１を簡単に離型できる。したがって、通常の離型のための押し出しピン用の押し出しピン孔が不要となり、金型製造が非常にやりやすく、かつ、押し出し動作による成形品の変形がなくなり、さらに、ショット数が上がるという利点がある。【００２７】図１９、２０は、ツバ付きの円筒形の薄肉成形品の平面図と断面図を示すもので、図１９は、薄肉平板１上に８本の太径で棒状の誘導帯６を中心から放射状に設けたものである。この８本の誘導帯６が、溶融樹脂を一旦蓄圧してその後一挙に誘導樹脂を薄肉平板の周縁方向に向けて放出するもので、同時に周縁部での薄肉平板１の偏肉を防ぐように、放射状の８本の誘導帯６により薄肉平板へ溶融樹脂を均一に充填する。０．４ｍｍ以上の超薄肉成形においては誘導帯６の本数を適宜増やすことでより効果が生じる。【００２８】図２１、２２は、ツバ付きの円筒形の薄肉成形品の平面図と断面図を示すもので、図２１は、薄肉平板１上の８本の誘導帯６に、さらにリング状の流動帯１２と棒状の補助流動帯１３を設けたものである。これは誘導帯の本数を増やすことなく、薄肉平板の周縁方向での周縁部での偏肉を防ぐようにしたもので、放射状に設けられた誘導帯６のそれぞれの先端を囲うようにリング状の流動帯１２を形成したものである。リング状流動帯１２は、誘導帯６からの溶融樹脂を受け取った後に薄肉平板１の周縁方向に流動させる働きをする。さらに、その流動性をさらに増すために、リング状流動帯１２の外周に短い棒状の補助流動帯１３を放射状に結合する。流動性が高まると同時に、薄肉平板１の周縁方向での偏肉も防止できる。
図２２は、図２１のＦ−Ｆ’断面図である。【００２９】図２３、２４は、ツバ付きの円筒形の薄肉成形品の平面図と断面図を示すもので、図２３は、円筒形の薄肉成形品の側壁に側壁流帯１４を設けたものである。円筒形の薄肉成形品の天板には誘導帯、リング状流動帯１２や補助流動帯１３が設けられているのでヌケや偏肉が防止できるが、側壁は溶融樹脂の流動力が落ちつつある部分なので、流動を補助する構造が必要である。側壁には、一般的にゲートを設けないので誘導帯が使用できない。そこで、天板の誘導帯６から流動してくる溶融樹脂を側壁に設けられた側壁流動路１４にてその流動を助けてやるものである。大型の成形品や極めて薄い肉厚の成形品に有効である。
図２４は、図２３のＧ−Ｇ’断面図である。【００３０】図２５、２６
図２５、２６は、ツバ付きの円筒形の薄肉成形品の平面図と断面図を示すもので、図２５は、円筒形の薄肉成形品のツバ部にツバ部流動帯１５を設けたものである。
上記と同様に、天板の誘導帯６から流動してくる溶融樹脂を側壁に設けられた側壁流動路１４にてその流動を助け、さらにツバ部での流動を助けてやるものである。薄肉成形はどうしても強度は劣るので、補助誘導帯１３、側壁流動帯１４やツバ部流動帯１５には、成形品の補強もかねさせている。
図２６は、図２５のＩ−Ｉ’断面図である。【００３１】図２７，２８は、直方体の薄肉成形品の平面図と断面図を示すものである。ツバ部流動帯１５は、ツバ部５に複数も設けられる。作用効果は、上記図２５と同じである。箱型の薄肉成形においては、円筒形であろうが直方体であろうが、ツバ部などの末端部分は流動性が悪くなるので、それを補完する構造が無ければ変形しやすい成形品となって製品価値が低下する。その意味でも、ツバ部誘導帯１５は製品価値をあげる働きをするものである。ツバ部誘導帯１５の先端はツバ部５の外縁に達しないように設けるので、多少は誘導帯６のような蓄圧作用もある。
これによって、ツバ部５でのヌケや偏肉が解消される。
図２８は、図２７のＪ−Ｊ’断面図である。
【図面の簡単な説明】
【００３２】
【図１】本発明の薄肉平板の平面図である。
【図２】本発明の薄肉平板の他の変形実施例の平面図である。
【図３】本発明の薄肉平板の断面図である。
【図４】本発明の薄肉平板の他の変形実施例の断面図である。
【図５】本発明の薄肉平板の他の変形実施例の断面図である。
【図６】本発明の薄肉平板の他の変形実施例の断面図である。
【図７】本発明の薄肉箱型の平面図である。
【図８】本発明の薄肉箱型の他の変形実施例の平面図である。
【図９】本発明の薄肉箱型の断面図である。
【図１０】本発明の薄肉箱型の他の変形実施例の断面図である。
【図１１】本発明の薄肉箱型の他の変形実施例の断面図である。
【図１２】本発明の薄肉箱型の他の変形実施例の断面図である。
【図１３】本発明の誘導帯の原理を説明する平面図である。
【図１４】本発明の誘導帯の一つの形状を示す断面図である。
【図１５】本発明の誘導帯の一つの形状を示す断面図である。
【図１６】本発明の誘導帯の一つの形状を示す断面図である。
【図１７】本発明の誘導帯の一つの形状を示す断面図である。
【図１８】本発明の成形状態を説明するための金型の断面図である。
【図１９】本発明の薄肉箱型の他の変形実施例の平面図である。
【図２０】本発明の薄肉箱型の他の変形実施例の断面図である。
【図２１】本発明の薄肉箱型の他の変形実施例の平面図である。
【図２２】本発明の薄肉箱型の他の変形実施例の断面図である。
【図２３】本発明の薄肉箱型の他の変形実施例の平面図である。
【図２４】本発明の薄肉箱型の他の変形実施例の断面図である。
【図２５】本発明の薄肉箱型の他の変形実施例の平面図である。
【図２６】本発明の薄肉箱型の他の変形実施例の断面図である。
【図２７】本発明の薄肉箱型の他の変形実施例の平面図である。
【図２８】本発明の薄肉箱型の他の変形実施例の断面図である。
【符号の説明】
【００３３】１    薄肉平板
２    薄肉箱型
３    天面
４    収納部
５    ツバ部
６    誘導帯
７    ゲート
８    上型
９    下型
１０  凹部
１１  誘導帯溝
１２  リング状流動帯
１３  補助流動帯
１４  側壁流動帯
１５  ツバ部流動帯
【図１】
0005228197.tif 000002
【図２】
0005228197.tif 000003
【図３】
0005228197.tif 000004
【図４】
0005228197.tif 000005
【図５】
0005228197.tif 000006
【図６】
0005228197.tif 000007
【図７】
0005228197.tif 000008
【図８】
0005228197.tif 000009
【図９】
0005228197.tif 000010
【図１０】
0005228197.tif 000011
【図１１】
0005228197.tif 000012
【図１２】
0005228197.tif 000013
【図１３】
0005228197.tif 000014
【図１４】
0005228197.tif 000015
【図１５】
0005228197.tif 000016
【図１６】
0005228197.tif 000017
【図１７】
0005228197.tif 000018
【図１８】
0005228197.tif 000019
【図１９】
0005228197.tif 000020
【図２０】
0005228197.tif 000021
【図２１】
0005228197.tif 000022
【図２２】
0005228197.tif 000023
【図２３】
0005228197.tif 000024
【図２４】
0005228197.tif 000025
【図２５】
0005228197.tif 000026
【図２６】
0005228197.tif 000027
【図２７】
0005228197.tif 000028
【図２８】
0005228197.tif 000029